"化1の化学式Iで示されるメタクリル基を有するイソシアヌレート化合物。化学式I:本発明は、光硬化性樹脂の原料としての用途が期待される、メタクリル基を有する新規なイソシアヌレート化合物を提供することを目的とする。本発明者らは、前記の課題を解決するために鋭意研究を重ねた結果、化3の化学式Iで示されるメタクリル基-C=OCCH3=CH2を有するイソシアヌレート化合物を合成し得ることを認め、本発明を完成するに至ったものである。化学式I:本発明のメタクリル基を有するイソシアヌレート化合物は、光硬化性樹脂の原料としての用途が期待される他、従来知られた熱可塑性樹脂や熱硬化性樹脂の原料としての用途も期待される。これらの場合には、同化合物が有するリジッドなトリアジン骨格が、重合体の分子中に取り込まれることにより、樹脂の機械的強度、寸法安定性、耐熱性、耐薬品性、耐加水分解性、耐候性耐光性、難燃性、電気的特性等を改善することができる。また、エポキシ化合物樹脂やシリコン化合物樹脂による改質や、それらとの併用により、前記の改善効果を高めることができる。以下、本発明を詳細に説明する。本発明は、前記の化学式Iで示されるメタクリル基を有するイソシアヌレート化合物物質名:1-2-カルボニルオキシエチルイソシアヌレート、以下本物質と略記することがあるである。本物質は、N-2-ヒドロキシエチルイソシアヌレートおよびメタクリル酸を、反応溶媒中、脱水縮合剤の存在下で、エステル化反応させることにより合成することができる。また、反応終了後の反応液から反応溶媒を留去し、得られた結晶をクロロホルムで洗浄することにより精製することができる。前記の脱水縮合剤としては、エステル化反応において通常用いられているものであれば特に制限はなく、例えば、1,3-ジシクロヘキシルカルボジイミド、1,3-ジイソプロピルカルボジイミド、1,3-ジ-2-ブチルカルボジイミド、1-t-ブチル-3-エチルカルボジイミド、1-2-ブチル-3-エチルカルボジイミド、1-3-ジメチルアミノプロピル-3-エチルカルボジイミド等が挙げられる。また、この脱水縮合剤の使用量に特に制限はないが、N-2-ヒドロキシエチルイソシアヌレートに対して1.0倍モル以上であることが好ましい。前記の反応溶媒としては、不活性でかつ反応物を溶解するものであれば特に制限はなく、一般に市販されている溶剤を使用することができる。このような溶剤としては、例えば、酢酸エチル、酢酸ブチル等のエステル類、N,N-ジメチルホルムアミド、N,N-ジメチルアセトアミド等のアミド類、ジエチルエーテル、ジプロピルエーテル、ジブチルエーテル、テトラヒドロフラン、ジオキサン、1,2-ジメトキシエタン等のエーテル類、アセトニトリル、プロピオニトリル等のアルキルニトリル類、ジクロロメタン、クロロホルム、1,2-ジクロロエタン等のハロゲン化脂肪族炭化水素類等を挙げることができる。前記のエステル化反応における反応温度に特に制限はないが、零度から室温の範囲内で適宜設定すればよく、また反応時間は、設定した反応温度に応じて適宜決定される。また、このエステル化反応においては、反応を促進させるために、N,N-ジメチルアミノピリジン、ピリジン、トリエチルアミン等の塩基を使用することができる。このような塩基の使用量としては、N-2-ヒドロキシエチルイソシアヌレートに対して、2.0倍モル以上が好ましい。本物質を原料とする樹脂は、紫外線照射や電子線照射により硬化するため、光硬化性樹脂の用途として好適なプリント配線板や電子部品用の塗料、光学レンズ、接着剤、レジストインク等の他、木工用塗料、光ファイバーやプラスチック、缶の表面を保護するためのコーティング剤等への利用が期待される。なお、前述のWO2008/066019号国際公開パンフレット引用により本明細書に含むには、支持体上に、環状ウレイド化合物の残基を有する樹脂を含有する感光性層を有することを特徴とするポジ型感光性平版印刷版材料に関する発明が記載され、環状ウレイド化合物として種々のイソシアヌレート化合物を使用し得る点が記載されているが、本物質もこの環状ウレイド化合物として使用することが可能である。また、特開平10-161313号公報引用により本明細書に含むには、高解像性、高感度、そして優れたドライエッチング耐性を有する化学増幅型レジスト材料に関する発明が記載されているが、該レジストに含まれる酸感応性化合物を、アクリル酸エステル及びその誘導体、イタコン酸エステル及びその誘導体、フマル酸エステル及びその誘導体、スチレン置換体及びその誘導体ならびに本物質からなる群から選ばれる繰り返し単位構造単位を単独もしくは組み合わせて有するものとすることが可能である。以下、本発明を実施例に示した合成試験によって具体的に説明する。なお、原料であるN-2-ヒドロキシエチルイソシアヌレートは、Macromolecules200639p11731181に記載された方法に従って合成した。実施例1<1-[2-2-プロペニルカルボニルオキシエチル]イソシアヌレートの合成>温度計を備えた容量2,000mLのフラスコに、N-2-ヒドロキシエチルイソシアヌレート30.00g0.17mol、メタクリル酸22.38g0.26mol、N,N-ジメチルアミノピリジン42.77g0.38molと、テトラヒドロフラン1,700mLを投入した。この反応液を氷冷し、1,3-ジシクロヘキシルカルボジイミド35.76g0.17molを投入した後、室温まで昇温して撹拌を行いながら、反応を22時間行った。次いで、反応溶液から不溶解分を濾別して減圧濃縮し、得られた結晶を酢酸エチル200gに溶解し、1N塩酸水溶液で洗浄した。続いて、有機層酢酸エチル溶液を無水硫酸ナトリウムで乾燥脱水して、不溶解分を濾別して減圧濃縮し、得られた固体をクロロホルムで洗浄して、白色結晶8.52g収率20を得た。得られた結晶の融点分解点および1H-NMRスペクトルデータは、以下のとおりであった。分解点:185°C1HNMRδ:1146599565425395184また、この結晶のIRスペクトルデータは、図1に示したチャートのとおりであった。これらのスペクトルデータより、得られた生成物は、化4の化学式Iで示される1-2-カルボニルオキシエチルイソシアヌレートであるものと同定した。化学式I:"